(57)【要約】【課題】  本発明は、突起部が脱落しにくい突起付きラベルを提供することである。【解決手段】  本発明の突起付きラベル１は、基材２１と、前記基材２１の表面に突設された突起部３と、を有し、前記突起部３が、前記基材２１の表面に付着され且つ固化されたホットメルト接着剤から形成されており、少なくとも前記ホットメルト接着剤が付着された前記基材２１の表面に、前記ホットメルト接着剤の付着強度を高めるための付着性向上処理が施されている。【選択図】  図１
2012234064.tif 000002
【特許請求の範囲】
【請求項１】
基材と、前記基材の表面に突設された突起部と、を有し、
前記突起部が、前記基材の表面に付着され且つ固化されたホットメルト接着剤から形成されており、
少なくとも前記ホットメルト接着剤が付着された前記基材の表面に、前記ホットメルト接着剤の付着強度を高めるための付着性向上処理が施されていることを特徴とする突起付きラベル。
【請求項２】
前記付着性向上処理として、前記基材の表面が粗面化されている、請求項１に記載の突起付きラベル。
【請求項３】
前記基材が熱収縮性を有し、前記付着性向上処理として、前記基材の表面に硬化型樹脂を含むオーバーコート層が形成されている、請求項１に記載の突起付きラベル。
【請求項４】
最外径部と前記最外径部よりも内側に位置する縮径部とを有する被着体と、請求項１〜３のいずれか一項の突起付きラベルと、を備え、
前記突起部が前記被着体の縮径部に対応するように、前記突起付きラベルが前記被着体に装着されていることを特徴とする包装体。
【発明の詳細な説明】
【技術分野】
【０００１】
本発明は、突起部が設けられた突起付きラベル及び包装体に関する。
【背景技術】
【０００２】
従来、インクを用いて表面に凸部を形成したラベルが知られている（特許文献１及び２）。
このような凸部は、点字として機能したり、滑り止めとして機能し得る。
しかしながら、インキを用いると、十分に高い凸部を形成できない。
【０００３】
一方、特許文献３には、プロピレンフィルム又はスチレンフィルムからなる基材の表面に、ポリエチレン、ポリ酢酸ビニル、ポリアミド又は炭化水素樹脂を含むホットメルト接着剤をスポット的に付着固化させることにより、ラベルに点字（突起部）を形成することが開示されている。
ホットメルト接着剤を用いれば、基材の表面に、比較的高さのある点字を簡単に形成できると考えられる。
【０００４】
しかしながら、基材にホットメルト接着剤を単に付着固化させただけでは、流通時や使用時などにおいて、突起部（すなわち、固化後のホットメルト接着剤）が脱落するという問題点がある。一部の突起部が脱落すると、もはや点字として機能しなくなる。
また、基材が熱収縮性を有する場合には、加熱された（溶融した）ホットメルト接着剤の付着によって基材が部分的に収縮し、変形したラベルが得られることがある。
【先行技術文献】
【特許文献】
【０００５】
【特許文献１】実用新案登録第３００７５５７号公報
【特許文献２】特開平２００４−２０５７６８号公報
【特許文献３】特表平１１−５０９６４３号公報
【発明の概要】
【発明が解決しようとする課題】
【０００６】
本発明の第１の目的は、突起部が脱落しにくい突起付きラベルを提供することである。
本発明の第２の目的は、突起部が脱落しにくく、さらに、突起部を設けたことに伴う変形が抑制された突起付きラベルを提供することである。
【課題を解決するための手段】
【０００７】
本発明の突起付きラベルは、基材と、前記基材の表面に突設された突起部と、を有し、前記突起部が、前記基材の表面に付着され且つ固化されたホットメルト接着剤から形成されており、少なくとも前記ホットメルト接着剤が付着された前記基材の表面に、前記ホットメルト接着剤の付着強度を高めるための付着性向上処理が施されている。
【０００８】
本発明の好ましい突起付きラベルは、前記付着性向上処理として、前記基材の表面が粗面化されている。
本発明の好ましい突起付きラベルは、前記基材が熱収縮性を有し、前記付着性向上処理として、前記基材の表面に硬化型樹脂を含むオーバーコート層が形成されている。
【０００９】
本発明の別の局面によれば、前記突起付きラベルを備えた包装体を提供する。
この包装体は、最外径部と前記最外径部の外面よりも内側に位置する縮径部とを有する被着体と、前記いずれかの突起付きラベルと、を備え、前記突起部が前記被着体の縮径部に対応するように、前記突起付きラベルが前記被着体に装着されている。
【発明の効果】
【００１０】
本発明の突起付きラベルは、流通時や使用時に突起部が脱落することを防止できる。
本発明の好ましい突起付きラベルは、上記効果に加えて、皺などの変形を生じず、通常のラベルと同様な美麗な外観を有する。
【図面の簡単な説明】
【００１１】
【図１】本発明の１つの実施形態に係る突起付きラベルの斜視図。
【図２】図１のＩＩ−ＩＩ線拡大断面図。
【図３】本発明の他の実施形態に係る突起付きラベルの平面図。
【図４】図３のＩＶ−ＩＶ線拡大断面図。
【図５】本発明のさらに他の実施形態に係る突起付きラベルの平面図。
【図６】図５のＶＩ−ＶＩ線拡大断面図。
【図７】本発明の突起付きラベルを容器に装着した包装体の一実施形態を示す一部断面を含む正面図。
【図８】本発明の突起付きラベルを容器に装着した包装体の他の実施形態を示す一部断面を含む正面図。
【発明を実施するための形態】
【００１２】
本発明の突起付きラベルは、可撓性（柔軟性）を有する基材と、基材の少なくとも表面から突設された突起部と、を有し、その突起部が固化されたホットメルト接着剤から形成されている。
【００１３】
一般に、ラベルは、その用途又は基材の性状に応じて分類すると、タックラベル、熱収縮性筒状ラベル、自己伸縮性筒状ラベル、巻付けラベル、及び熱収縮性巻付けラベルなどに大別できる。
【００１４】
タックラベルは、基材の裏面に粘着剤（又は接着剤）が設けられ、その粘着剤（又は接着剤）を介して被着体に貼着されるラベルである。
熱収縮性筒状ラベルは、熱収縮性を有する基材を有し、その基材の一方側端部の表面に他方側端部の裏面を重ね合わせて接着することにより、筒状に成形されたラベルである。熱収縮性筒状ラベルは、被着体に外嵌し、加熱することにより、被着体に装着されるラベルである。熱収縮性筒状ラベルは、筒状シュリンク又はシュリンクラベルとも呼ばれる。
【００１５】
自己伸縮性筒状ラベルは、自己伸縮性を有する基材を有し、その基材の一方側端部の表面に他方側端部の裏面を重ね合わせて接着することにより、筒状に成形されたラベルである。自己伸縮性筒状ラベルは、径外方向に力を加えて拡径させた状態で被着体に外嵌し、その後、前記力を解除することにより、被着体に装着されるラベルである。自己伸縮性筒状ラベルは、ストレッチラベルとも呼ばれる。
【００１６】
巻付けラベルは、基材の一方側端部の裏面を被着体に接着し、この基材を被着体の周囲に巻き付け、前記一方側端部の表面に基材の他方側端部の裏面を重ねて接着する（又は、他方側端部を一方側端部に重ねず、少し離して接着する）ことにより、筒状に成形されたラベルである。
熱収縮性巻付けラベルは、熱収縮性を有する基材を用いた巻付けラベルであり、上記巻付けラベルと同様に、被着体に巻き付けて筒状にした後、加熱して被着体に密着させるラベルである。
【００１７】
上記タックラベル、熱収縮性筒状ラベル、自己伸縮性筒状ラベル、巻付けラベル、及び熱収縮性巻付けラベルの何れも、基材を主たる構成要素としている点で共通しており、本発明は、これら何れのラベルにも適用できる。
ただし、本発明の突起付きラベルは、これら４種のラベルに限定されるわけではなく、例えば、インモールドラベルとして用いることも可能である。
【００１８】
図１及び図２は、本発明の突起付きラベルが熱収縮性筒状ラベルに適用された場合を示している。
この突起付き熱収縮性筒状ラベル１１（突起付きラベル１）は、熱収縮性を有する基材２１と、その基材２１の少なくとも表面から突設された突起部３と、を有し、その基材２１の表面を外側にして基材２１を筒状にし、基材２１の両側端部２１ａ，２１ｂを接着することによって構成されている。
【００１９】
前記熱収縮性を有する基材２１は、所定温度（例えば、６０℃〜１２０℃）に加熱されたときに、所定方向に熱収縮する。なお、基材２１は、ホットメルト接着剤の熱で溶融しない、耐熱性を有するものが好ましい。
【００２０】
熱収縮性を有する基材２１は、特に限定されず、例えば、ポリスチレンなどのスチレン系樹脂；ポリエチレンテレフタレート、ポリ乳酸などのポリエステル系樹脂；ポリプロピレン、環状オレフィンなどのオレフィン系樹脂；ポリカーボネート；塩化ビニル系樹脂などの熱可塑性樹脂から選ばれる１種又は２種以上の混合物を含む熱可塑性樹脂フィルムを用いることができる。後述するホットメルト接着剤が付着し易いことから、基材２１としては、ポリエステル系フィルム又はポリオレフィン系フィルムを用いることが好ましい。また、熱収縮性の基材２１として、２種以上の熱可塑性樹脂フィルムが積層された積層フィルムや、金属蒸着膜が積層された積層フィルムを用いることもできる。これらのフィルムは公知の製法で製膜し延伸処理することにより熱収縮性を付与できる。
前記熱可塑性樹脂フィルム又は積層フィルムの厚みは、例えば、３０μｍ〜１２０μｍ程度である。
【００２１】
さらに、熱収縮性の基材２１として、前記熱可塑性樹脂フィルムに、不織布、発泡樹脂シートなどの断熱層が積層されている積層フィルムを用いることもできる。
なお、基材２１が前記積層フィルムである場合、基材の表面側（つまり、ホットメルト接着剤が付着される側）のフィルムは、ポリエステル系フィルム又はポリオレフィン系フィルムであることが好ましく、さらに、これらの一軸又は二軸延伸フィルムがより好ましく、二軸延伸フィルムが特に好ましい。
【００２２】
ポリエステル系フィルムとしては、芳香族ポリエステル系フィルム、脂肪族ポリエステル系フィルムなどが挙げられる。
芳香族ポリエステル系フィルムは、ジカルボン酸成分としてテレフタル酸を主成分とし且つジオール成分としてエチレングリコールを主成分としたポリエチレンテレフタレート系フィルムが好ましく、特に、ジオール成分を１，４−シクロヘキサンジメタノールで変性したポリエチレンテレフタレート系フィルム、ジオール成分をネオペンチルグリコールで変性したポリエチレンテレフタレート系フィルム、又は、ジカルボン酸成分をアジピン酸で変性したポリエチレンテレフタレート系フィルムがより好ましい。
脂肪族ポリエステル系フィルムは、ポリ乳酸を主成分とするポリ乳酸系フィルムが好ましい。
ポリオレフィン系フィルムとしては、環状ポリオレフィンを主成分とする環状ポリオレフィン系フィルム、ポリプロピレンを主成分とするポリプロピレン系フィルムが好ましい。
【００２３】
前記熱収縮性の基材２１は、熱収縮温度（例えば、６０℃〜１２０℃）において、少なくとも横方向（横方向は、筒状に形成したときの周方向に相当する）に熱収縮し得るフィルムが用いられ、必要に応じて、縦方向にも若干熱収縮し得るフィルムでもよい。
基材２１の熱収縮率は、例えば、８５℃に加熱した際の横方向における熱収縮率が３０％以上が好ましく、４０％以上がより好ましく、５０％以上が特に好ましい。
熱収縮率（％）＝［｛（基材２１の横方向の元の長さ）−（基材２１の横方向の浸漬後の長さ）｝／（基材２１の横方向の元の長さ）］×１００。
【００２４】
前記基材２１の表面には、ホットメルト接着剤の付着強度を高めるための付着性向上処理が施されている。
前記付着性向上処理は、基材２１の表面の略全体に施されていてもよいし、基材２１の１つの部分又は複数の部分に施されていてもよい。もっとも、前記付着性向上処理が基材２１の１つの部分又は複数の部分に施される場合、その処理は、少なくともホットメルト接着剤が付着される部分に施される。換言すると、付着性向上処理が施された処理面上に、ホットメルト接着剤が付着されて突起部３が形成される。
【００２５】
前記付着性向上処理は、その処理面に付着させたホットメルト接着剤が基材２１の表面に直接付着させた場合よりも強く付着できるようなものであれば、特に限定されない。
具体的には、付着性向上処理としては、基材２１の表面にオーバーコート剤を塗布する処理、基材２１の表面を粗面化する処理、基材２１の表面を構成するポリマーに極性基を付与する処理などが挙げられる。これらの処理は、１種単独で行ってもよいし、２種以上を併用してもよい（例えば、基材２１の表面に極性基を付与した後、その表面にオーバーコート剤を塗布してオーバーコート層を形成するなど）。
これらの中では、ホットメルト接着剤がより強固に付着することから、オーバーコート剤を塗布する処理又は基材２１の表面を粗面化することが好ましく、さらに、溶融したホットメルト接着剤を付着させたときに基材２１の熱収縮を抑制できることから、オーバーコート剤を塗布する処理がより好ましい。
【００２６】
前記オーバーコート剤を塗布する処理を行うことにより、基材２１の表面にオーバーコート層が形成される。各図において、オーバーコート層は、図示していない。
少なくともホットメルト接着剤が付着される部分に対応してオーバーコート層が設けられていることにより、ホットメルト接着剤の熱が基材２１に伝わることを抑制できる。このため、そのオーバーコート層の表面に溶融したホットメルト接着剤を付着させたときに、熱収縮性の基材２１が収縮することを抑制できる。
オーバーコート層の厚みは、特に限定されないが、前記のような熱遮断を十分に奏するために、１μｍ〜１０μｍが好ましく、２μｍ〜５μｍがより好ましい。
【００２７】
前記オーバーコート剤としては、溶剤と樹脂成分を含む溶剤揮発型塗工剤、所定の条件で硬化する硬化型樹脂を含む硬化型塗工剤などが挙げられる。熱が加わっても比較的変形し難い層を形成できることから、オーバーコート層は、硬化型樹脂を含む硬化型塗工剤で形成されていることが好ましい。
塗工剤の塗工方法としては、グラビア印刷法、フレキソ印刷法、凸版印刷法、凸版輪転印刷法などの各種印刷法が簡便である。
【００２８】
前記硬化型樹脂を含む硬化型塗工剤としては、紫外線硬化型樹脂などの電離放射線硬化型樹脂、熱硬化型樹脂、二液硬化型樹脂又は電離放射線硬化型樹脂と熱硬化型樹脂の混合物などを含む塗工剤が挙げられる。
基材２１に殆ど熱を加えずにオーバーコート層を形成できることから、電離放射線硬化型樹脂を含む塗工剤が好ましく、さらに、汎用的でもあることから、紫外線硬化型樹脂を含む塗工剤がより好ましい。
【００２９】
電離放射線硬化型樹脂は、分子中に重合性不飽和結合又はカチオン重合性官能基などを有するプレポリマー(オリゴマーを含む）及び／又はモノマーを適宜混合したものであって、電離放射線により硬化可能な組成物が挙げられる。
電離放射線硬化型樹脂としては、例えば、エポキシアクリレート、ウレタンアクリレート、ポリエステルアクリレート、多官能性アクリレート、ポリエーテルアクリレート、シリコーンアクリレート、ポリブタジエンアクリレート、不飽和ポリエステル／スチレン、ポリエン／チオール、ポリスチリルメタクリレート、これらの共重合体、又はこれらの２種以上の混合物などが挙げられる。
【００３０】
熱硬化型樹脂としては、例えば、エポキシ樹脂、キシレン樹脂、ジアリルフタレート樹脂、ウレタン樹脂、ビニルエステル樹脂、不飽和ポリエステル、イミド系樹脂、メラミン樹脂、マレイン酸樹脂、アクリル樹脂、ケイ素樹脂、アルキッド樹脂、又はこれらの２種以上の混合物などが挙げられる。
【００３１】
二液硬化型樹脂としては、例えば、ポリオール化合物とイソシアネート化合物、エポキシ化合物とアミン化合物、又はアクリル樹脂とメラミン樹脂などの２液物が挙げられる。
【００３２】
前記粗面化処理としては、基材２１の表面を、研磨布やサンドブラストなどの研磨材を用いて研削すること、及び、基材２１の表面に、コロナ放電処理、プラズマ放電処理又は火炎処理などを施すこと、などが挙げられる。
極性基を付与する処理としては、基材２１の表面に、コロナ放電処理、プラズマ放電処理、紫外線照射処理、又はアルカリ処理などを行うことが挙げられる。
【００３３】
基材２１の表面を粗面化でき且つその表面に極性基を導入できることから、コロナ放電処理及びプラズマ放電処理の少なくとも何れか一方が好ましく、コロナ放電処理がより好ましい。
コロナ放電処理は、コロナ放電内へ基材２１を通過させることによって行われる。プラズマ放電処理は、低温プラズマ内へ、基材２１を通過させることによって行われる。
【００３４】
前記付着性向上処理の施された基材２１の表面に、ホットメルト接着剤を部分的に付着させ且つ固化させることにより、固化されたホットメルト接着剤からなる突起部３が形成されている。
なお、付着性向上処理が基材２１の表面に硬化型樹脂を含む塗工剤を塗布する処理である場合、前記ホットメルト接着剤は、基材２１の表面上に積層されたオーバーコート層の表面に付着される。
付着性向上処理が基材２１の表面を粗面化又はその表面に極性基を付与する処理である場合、前記ホットメルト接着剤は、基材２１の表面上に直接付着される。
【００３５】
ホットメルト接着剤は、常温で固体であり、加熱溶融によって基材２１に付着させることができる接着剤である。ホットメルト接着剤は、例えば、公知のホットメルトガン、上記特許文献３（特表平１１−５０９６４３）に開示された装置などを用いて、基材２１の表面にスポット的に付着させることができる。
【００３６】
前記ホットメルト接着剤は、通常公知のホットメルト接着剤を用いることができる。具体的には、例えば、オレフィン系ポリマー；ウレタン系ポリマー；エステル系ポリマー；シリコーン系ポリマー；エチレン−酢酸ビニル系共重合体、エチレン−（メタ）アクリル酸エステル系共重合体、エチレン−アクリル酸系共重合体、エチレン−メタクリル酸系共重合体などのエチレン系共重合体；スチレン−ブタジエン−スチレンブロック共重合体（ＳＢＳ）、スチレン−イソプレン−スチレンブロック共重合体（ＳＩＳ）、スチレン−エチレン−ブチレン−スチレン−ブロック共重合体（ＳＥＢＳ）、スチレン−エチレン−プロピレン−スチレンブロック共重合体（ＳＥＰＳ）などのスチレン系ポリマー；エチレン−αオレフィンなどのオレフィン系エラストマー、エステル系エラストマー、アミド系エラストマーなどの熱可塑性エラストマー；などのベースポリマーを主成分として、これらを１種単独で又は２種以上含有するホットメルト接着剤が挙げられる。また、これらホットメルト接着剤は１種単独で又は２種以上を混合して使用できる。中でも、熱可塑性炭化水素樹脂などのオレフィン系ポリマー及びウレタンプレポリマーなどのウレタン系ポリマーの少なくとも何れか一方をベースポリマーとして含むホットメルト接着剤が好ましい。
【００３７】
前記オレフィン系ポリマーをベースポリマーとして含むホットメルト接着剤の具体例としては、例えば、特表２０１０−５０１６９１号公報などに開示されているホットメルト接着剤が挙げられ、前記ウレタン系ポリマーをベースポリマーとして含むホットメルト接着剤の具体例としては、例えば、特開２００９−２８６９４１号公報、特開２０１０−２７５４０９号公報などに開示されているホットメルト接着剤が挙げられる。
【００３８】
前記オレフィン系ポリマーのホットメルト接着剤の軟化点は、特に限定されないが、通常７０℃〜１４０℃、好ましくは８０℃〜１２０℃である。また、その粘度は、特に限定されないが、１６０℃での粘度が、通常１００〜４，０００ｍＰａ・ｓ、好ましくは１５０〜３，０００ｍＰａ・ｓである。
前記ウレタン系ポリマーのホットメルト接着剤の粘度は、特に限定されないが、１２０℃での粘度が、通常５００〜１２，０００ｍＰａ・ｓ、好ましくは７００〜１０，０００ｍＰａ・ｓである。
【００３９】
前記突起部３は、１個だけ設けられていてもよいが、通常、複数設けられる。
突起部３は、例えば、視覚障害者が触覚で読むための点字、立体的なデザイン、或いは、ラベルを手で持ったときに滑り落ちないようにするための引掛かり部などとして機能し得る。
例えば、突起部３を点字として機能させる場合には、ブライユ式などの規定に従って所定の文字を表すように、複数の突起部３が基材２１の表面から突設される。図示例の突起付きラベル１１は、突起部３を点字として機能させる場合である。
【００４０】
突起部３は、熱収縮性筒状ラベル１１の何れの箇所に設けていてもよい。
１つの突起部３の平面視形状は、特に限定されず、例えば、平面視略円状（楕円形を含む）、平面視略矩形状、細長い線状（直線又は任意の蛇行線を含む）などが挙げられる。点字として用いられる場合には、突起部３は、通常、平面視略円状とされる。なお、平面視形状とは、基材２１の表面に対して、その法線方向から見た形状をいう。
１つの突起部３の大きさは適宜設定されるが、平面視略円状の突起部３である場合を例に採ると、その直径は、０．５ｍｍ〜３ｍｍ程度である。
【００４１】
１つの突起部３の突出高さは、特に限定されないが、突起部３の突出高さが余りに低い場合には、点字機能、立体的デザイン機能、又は引掛かり機能を十分に発揮せず、一方、突起部３の突出高さが余りに高い場合には、突起部３の存在がラベルの使用上却って支障を来す場合もある。このような点から、突起部３の突出高さは、０．２ｍｍ〜３ｍｍ程度が好ましい。なお、突起部３の突出高さは、基材２１の表面からから突起部３の最高点までの高さである。
【００４２】
上記突起部３は、基材２１を筒状に形成する前、又は、基材２１を筒状に形成した後、のいずれの時点で基材２１に形成してもよい。
【００４３】
本発明の突起付き熱収縮性筒状ラベル１１は、従来公知の熱収縮性筒状ラベルと同様に、被着体に外嵌後、加熱することによってそれに装着できる。
本発明の熱収縮性筒状ラベル１１（突起付きラベル１）は、流通時や使用時に、基材２１が捩れたり或いは異物が接触したりしても、突起部３が脱落し難い。点字として機能する複数の突起部３の集合は、一部の突起部３が脱落しても点字としての機能を十分に発揮できないが、本発明によればこのような事態も生じにくい。
本発明の好ましい熱収縮性筒状ラベル１１（突起付きラベル１）は、ホットメルト接着剤を付着させたときに、熱収縮性の基材２１の収縮を抑制できるので、皺などの変形を生じることなく美麗な外観を有する。
【００４４】
本発明の突起付きラベル１が、自己伸縮性筒状ラベルに適用される場合には、上記突起付き熱収縮性筒状ラベル１１で説明した基材２１に代えて、自己伸縮性の基材が用いられる。
自己伸縮性の基材は、特に限定されないが、例えば、低密度ポリエチレンフィルム、直鎖状低密度ポリエチレンフィルム、エチレン−酢酸ビニル共重合体フィルムなどが好ましい。
【００４５】
図３及び図４は、本発明の突起付きラベル１が巻付けラベルに適用された場合を示している。
この突起付き巻付けラベル１２（突起付きラベル１）は、基材２２と、その基材２２の少なくとも表面から突設された突起部３と、を有する。
【００４６】
基材２２は、熱収縮性又は自己伸縮性を有していてもよいし、それらを有していなくてもよい。
熱収縮性又は自己伸縮性を有する基材２２としては、上述のものを用いることができる。
熱収縮性及び自己伸縮性を有しない基材２２としては、熱可塑性樹脂フィルム、紙、合成紙などが挙げられる。前記熱可塑性樹脂フィルム（合成紙も同様である）としては、ポリエステル系又はポリオレフィン系が好ましく、さらに、それらの熱固定された一軸又は二軸延伸フィルムがより好ましく、熱固定された二軸延伸フィルムが特に好ましい。
基材２２は、例えば、図示したように、平面視略長方形状に形成され、その横方向長さは、被着体の周長よりも少し長い若しくは少し短い又は被着体の周長と同じとされている。
【００４７】
基材２２の表面には、上述の付着性向上処理が施されており、その処理面上にホットメルト接着剤の固化物である突起部３が形成されている。
基材２２の裏面には、突起付き巻付けラベル１２を被着体に貼り付けるための、貼着剤層４２が設けられている。
【００４８】
貼着剤層４２は、粘着剤又は接着剤を基材２２の裏面に塗布することにより形成できる。なお、図４では、貼着剤層４２が基材２２の裏面全体にベタ状に設けられている場合を例示しているが、貼着剤層４２は、基材２２の裏面に部分的（例えば、基材２２の両側端部の裏面のみなど）に設けられていてもよい。
貼着剤層４２を形成する粘着剤又は接着剤は、従来公知の感圧型粘着剤、感熱性粘着剤、感熱性接着剤、水系接着剤などが挙げられるが、感熱性粘着剤又は感熱性接着剤を用いることが好ましい。
図３に示すように、基材２２の横方向全体に複数の突起部３が並設された突起付き巻付けラベル１２は、これを被着体の周囲に巻き付けて装着することにより、滑り止めラベルとして機能し得る。
【００４９】
上記基材２２として、巻付け方向（周方向）に熱収縮性を有するものを使用することにより、突起付き熱収縮性巻付けラベルを構成できる。
熱収縮性を有する基材は、上記突起付き熱収縮性筒状ラベル１１で述べたものを用いることができる。
【００５０】
図４及び図５は、本発明の突起付きラベル１がタックラベルに適用された場合を示している。
この突起付きタックラベル１３（突起付きラベル１）は、基材２３と、その基材２３の少なくとも表面から突設された突起部３と、を有する。
【００５１】
基材２３は、熱収縮性又は自己伸縮性を有していてもよいし、それらを有していなくてもよい。
熱収縮性又は自己伸縮性を有する基材２３としては、上述のものを用いることができる。
熱収縮性及び自己伸縮性を有しない基材２３としては、熱可塑性樹脂フィルム、紙、合成紙などが挙げられる。前記熱可塑性樹脂フィルム（合成紙も同様である）としては、ポリエステル系又はポリオレフィン系が好ましく、さらに、それらの熱固定された一軸又は二軸延伸フィルムがより好ましく、熱固定された二軸延伸フィルムが特に好ましい。
基材２３の平面視形状は、適宜設計できる。代表的には、図示したように、平面視略正方形状又は略長方形状に形成される。
【００５２】
基材２３の表面には、上述の付着性向上処理が施されており、その処理面上にホットメルト接着剤の固化物である突起部３が形成されている。
基材２３の裏面には、突起付きタックラベル１３を被着体に貼り付けるための、粘着剤層４３が設けられている。
【００５３】
粘着剤層４３は、粘着剤を基材２３の裏面に塗布することにより形成できる。
前記粘着剤としては、従来公知の感圧型粘着剤、感熱性粘着剤などが挙げられる。
【００５４】
本発明の突起付きラベル１は、飲料用ボトル型容器や点眼容器などの被着体に装着して使用される。
図７は、突起付き熱収縮性筒状ラベル１１を容器５に熱収縮装着した包装体９を示している。
この容器５は、胴部５１と、胴部５１に連続し且つ胴部５１から離れるに従って縮径した肩部５２と、肩部５２に連続し且つ肩部５２の端部に開口された注出口５３と、注出口５３を開閉するためのキャップ部５４と、を有する。
肩部５２の外面は、胴部５１の外面よりも内側に位置し、胴部５１の外面の延長面と肩部５２の外面の間には、空間がある。
かかる容器５の胴部５１の外面は、容器５の外面の中で最も外側にある面であり、最外径部に相当する。肩部５２の外面は、胴部５１よりも内側に位置する面であり、縮径部に相当する。
【００５５】
前記熱収縮された突起付き熱収縮性筒状ラベル１１のうち、突起部３が設けられた領域における収縮割合は、５％〜２０％であることが好ましい。
前記収縮割合は、下記式に基づいて求められる。
式：収縮割合＝｛（熱収縮前の突起付き熱収縮性筒状ラベル１１の周長−熱収縮後の突起付き熱収縮性筒状ラベル１１の突起部３が設けられた領域の周長）／熱収縮前の突起付き熱収縮性筒状ラベル１１の周長｝×１００。
【００５６】
突起付き熱収縮性筒状ラベル１１は、突起部３が肩部５２（縮径部）に対応するように装着されている。このため、突起部３は、容器５の空間に位置している。
一般に、最外径部である胴部５１を有する容器５は、その搬送時には、隣接する容器の胴部同士が当たったり、胴部が異物と接触するが、上記のように突起付き熱収縮性筒状ラベル１１が装着された包装体９は、胴部同士が当たったり或いは胴部が異物に接触しても、突起部３が脱落することを防止できる。
【００５７】
なお、図７では、突起部３が肩部５２に対応するように突起付き熱収縮性筒状ラベル１１が装着されているが、突起部３がキャップ部５４に対応するように突起付き熱収縮性筒状ラベル１１が装着されていてもよい。キャップ部５４も、上記肩部５２と同様に、胴部５１よりも内側に位置し且つ胴部５１の外面との間に空間を生じる、縮径部に相当する。
さらに、図８に示すように、突起部３が容器５の凹み部５１ａに対応するように突起付き熱収縮性筒状ラベル１１が装着された包装体９も本発明に含まれる。かかる包装体９も、突起部３が、容器５の外面の中で最も外側にある面よりも内側に位置している。
この容器５の胴部５１は、周方向全体に亘って内側に部分的に凹んだ凹み部５１ａを有する。この凹み部５１ａは、縮径部に相当し、胴部５１のうち凹み部５１ａ以外の部分５１ｂが、最外径部に相当する。
【００５８】
その他、突起付き巻付けラベル１２や突起付きタックラベル１３などについても同様に、その突起部３が容器５などの被着体の縮径部に位置するように装着することが好ましい。
なお、突起付きラベルに複数の突起部３が形成されている場合において、本発明の包装体９は、全ての突起部３が被着体の縮径部に位置するように突起付きラベルが装着されていてもよいし、或いは、一部の突起部３が被着体の縮径部に位置するように突起付きラベルが装着されていてもよい。
【実施例】
【００５９】
以下、実施例及び比較例を示し、本発明をさらに詳述する。ただし、本発明は、下記実施例に限定されるものではない。
【００６０】
［使用した基材］
（１）基材Ａ
厚み４５μｍの熱収縮性ポリエチレンテレフタレートフィルム（三菱樹脂株式会社製、商品名「ＬＸ１８Ｓ」）。
（２）基材Ｂ
厚み５０μｍの熱収縮性ポリスチレンフィルム（三菱樹脂株式会社製、商品名「３５０４６ＳＥ」）。
（３）基材Ｃ
市販のタックラベル用原紙（リンテック株式会社製、商品名「ＰＥＴ５０（Ａ）ＰＡＴ１ＰＥＴ３８」。
この原紙のポリエチレンテレフタレートフィルムの表面には、アクリル系オーバーコート剤が塗工されている。
（４）基材Ｄ
市販のタックラベル用原紙（リンテック株式会社製、商品名「ＯＰＰ６０ＣＰ３２５０ＰＥＴ３８」。
この原紙のポリプロピレンフィルムの表面には、アクリル系オーバーコート剤が塗工されている。
【００６１】
［使用したホットメルト接着剤］
（１）ホットメルト接着剤Ａ
熱可塑性炭化水素樹脂等を主成分（約８０質量％）とするオレフィン系ホットメルト接着剤。軟化点：１０９℃、粘度：１，３００ｍＰａ・ｓ（１６０℃での粘度）。
（２）ホットメルト接着剤Ｂ
ウレタンプレポリマー等を主成分（約９８質量％）とするウレタン系ホットメルト接着剤。粘度：４，５００ｍＰａ・ｓ（１２０℃での粘度）。
【００６２】
［表面処理方法］
（１）処理Ａ
基材の表面に、コロナ放電処理を行った。
使用機器：春日電機株式会社製コロナ表面処理装置
処理電圧：５１Ｖ
処理電流：５．２Ａ
処理速度：５０ｍ／ｍｉｎ
処理内容：処理面の濡れ指数が４０前後になるように処理
（２）処理Ｂ
基材の表面に、ウレタン系オーバーコート剤（ＤＩＣグラフィックス株式会社製、商品名「ＳＦプライマーＮｏ．９３０」）を塗工した（塗工厚２μｍ）。
（３）処理Ｃ
基材の表面に、紫外線硬化型アクリル系オーバーコート剤（株式会社Ｔ＆ＫＴＯＫＡ製、商品名「ＡＦメジウム」）を塗工した（塗工厚２μｍ）。
（４）処理Ｄ
基材の表面に、紫外線硬化型アクリル系オーバーコート剤（株式会社Ｔ＆ＫＴＯＫＡ製、商品名「ＣＦメジウム」）を塗工した（塗工厚２μｍ）。
【００６３】
［参考例１］
上記基材Ｂの表面に、処理Ｃを行った。
処理後の基材Ｂの表面（処理面）の濡れ指数を、ＪＩＳ  Ｋ  ６７６８に準拠して測定した。その結果を表１に示す。
【００６４】
処理後の基材Ｂを２枚のフィルム片とし、一方のフィルム片の表面（処理面）に１３０℃で溶融させたホットメルト接着剤Ｂ（塗工厚２０μｍ）を塗布し、その表面に他方のフィルム片の表面（処理面）を重ね合わせて接着した。この接着した積層フィルムを１０ｃｍ×３ｃｍに裁断することにより、試験用サンプル片を得た。
得られた試験用サンプル片の両フィルム片の接着強度を確認するため、下記方法に従って剥離強度を測定した。その結果を表１に示す。
なお、表１の強度の結果において、「−」は、接着部分が剥離せず、フィルム片が破断して剥離強度を測定できなかったことを表している。つまり、「−」は、測定できないほどに、重ね代がホットメルト接着剤を介して強く接着していたということである。
【００６５】
（剥離強度の測定）
試験用サンプル片を、精密万能試験機「オートグラフＡＧ−Ｉ  ５００Ｎ」（株式会社島津製作所製）を用い、ＪＩＳ  Ｚ  ０２３８に準拠して剥離強度試験を行った（引っ張り速度：３００ｍｍ／ｍｉｎ）。
【００６６】
また、溶融したホットメルト接着剤を塗布して接着したフィルム片について、歪みなどが生じていないかどうか、試験用サンプル片の外観を目視で観察した。
試験用サンプル片の接着強度と外観を、下記の基準で総合的に評価した。
Ａ１：接着強度も高く、外観も良好であった。
Ｂ１：接着強度は良好であるが、外観は不良であった。
Ｃ１：接着強度及び外観ともに不良であった。
【００６７】
［参考例２〜８及び比較参考例１〜２］
基材、表面処理及びホットメルト接着剤を表１に示すようなものをそれぞれ用いたこと以外は、上記参考例１と同様にして、それぞれ試験用サンプル片を作成し、濡れ指数、接着強度及び総合評価を行った。その結果を表１に示す。
ただし、比較参考例１及び２は、基材の表面処理を行わずに、基材Ａ及びＢそのものを用いた。また、参考例７及び８で用いた基材Ｃ及びＤには、発明者らが表面処理を行っていない。しかし、この基材Ｃ及びＤは、それぞれの表面にアクリル系オーバーコート剤が塗布された市販品であり、これらの基材Ｃ及びＤも、参考例１〜６と同様に、表面処理が行われた基材である。
【００６８】
【表１】
2012234064.tif 000003
【００６９】
［実施例１］
参考例１と同様に、上記基材Ｂの表面に、処理Ｃを行った。
処理後の基材Ｂの表面（処理面）に、公知のホットメルトガンを用いて、１３０℃で溶融させたホットメルト接着剤Ｂを、スポット的に塗布することにより、直径約２ｍｍ、高さ約１ｍｍのドット状の突起部を１ｍｍ間隔で複数形成した。
この基材Ｂを９０℃の熱水中に浸漬して、１０％熱収縮させた。熱収縮後の基材Ｂを、突起部を外側にし、直径５０ｍｍの円筒体に巻付けて装着した。
【００７０】
なお、円筒体に巻き付ける前に、熱収縮後の基材を目視で観察し、下記の基準で評価した。その結果を表２に示す。
Ａ２：綺麗に収縮し、外観も良好であった。
Ｂ２：一部に皺が生じていたが、外観は概ね良好であった。
Ｃ２：皺が目立ち、外観は不良であった。
【００７１】
次に、突起部の脱落の有無を確認するため、下記の試験を行った。
前記円筒体に装着された熱収縮性筒状ラベルの表面に、ヘラ先を当て（ヘラの平面が円筒体の接線方向を含むような方向にヘラを当て）、円筒体を回転させた。この際、円筒体の回転により、熱収縮性筒状ラベルの突起部の側方からヘラ先が当たることによって突起部に所定の押圧力が加わるように、円筒体を回転させた。
その結果を表２に示す。
Ａ３：押圧力が３Ｎで、突起部は脱落しなかった。
Ｂ３：押圧力が１Ｎ以上３Ｎ未満で、突起部が脱落してしまった。
Ｃ３：押圧力が１Ｎ未満で、突起部が脱落してしまった。
【００７２】
［実施例２〜６及び比較例１〜２］
基材、表面処理及びホットメルト接着剤を表２に示すようなものをそれぞれ用いたこと以外は、上記実施例１と同様にして、それぞれ試験用熱収縮性筒状ラベルを作成し、外観評価及び突起部の脱落試験を行った。その結果を表２に示す。
【００７３】
【表２】
2012234064.tif 000004
【符号の説明】
【００７４】
１…突起付きラベル、１１…突起付き熱収縮性筒状ラベル、１２…突起付き巻付けラベル、１３…突起付きタックラベル、２１，２２，２３…基材、３…突起部、４２…貼着剤層、４３…粘着剤層、５…容器、９…包装体
【図１】
2012234064.tif 000005
【図２】
2012234064.tif 000006
【図３】
2012234064.tif 000007
【図４】
2012234064.tif 000008
【図５】
2012234064.tif 000009
【図６】
2012234064.tif 000010
【図７】
2012234064.tif 000011
【図８】
2012234064.tif 000012